FR 2724660 A1 19960322 FR 9411463 A 19940916 1 2724660 Le domaine de l'invention est celui de la catalyse de réactions de polymérisation et/ou de réticulation par voie cationique, de monoméres et/ou polymères, e.g. siliciés, comprenant des radicaux fonctionnels réactifs aptes à former des pontages intra et inter caténaires, de manière à obtenir un matériau polymérisé et/ou réticulé ayant une certaine dureté et une certaine tenue mécanique. Plus précisément, la présente invention a pour objet des amorceurs de polymérisation et/ou de réticulation par voie cationique. Bien que ces amorceurs ne soient pas des catalyseurs stricto sensu, on peut tout de même les assimiler à des composés catalytiques qui permettent l'initiation et le déroulement de réaction de formation de polymères et/ou de réticulats, à partir de substrats formés de monomères et/ou de polymères à groupements organofonctionnels réactifs. Les réactions plus particulièrement concernées sont celles dans lesquelles des agents cationiques agissent comme promoteurs directs des liaisons inter et/ou intra caténaires. Traditionnellement, ces réactions ne peuvent se produire que sous activation photochimique et/ou thermique et/ou par faisceau d'électrons. En pratique, c'est par exemple l'énergie lumineuse d'un rayonnement UV qui permet la formation des protagonistes actifs, par exemple par coupure radicalaire, et ainsi le déclenchement et la poursuite de la réticulation et/ou polymérisation. Sans que cela ne soit limitatif, il est plus particulièrement question, dans le présent exposé de substrats polymérisés ou réticulés de type polyorganosiloxanes à groupements organofonctionnels réactifs, par exemple du type époxyde et/ou vinyléther. Ces polyorganosiloxanes fonctionnels réticulables par voie cationique et à l'aide des amorceurs visés ci-dessus, peuvent être notamment utilisés pour la réalisation de revêtements anti-adhésifs sur des articles ou supports solides (e.g. papier, film polymère, du type polyester, polyéthylène....). La présente invention a donc également pour objet des compositions à base de polyorganosiloxanes fonctionnels réticulables et des amorceurs susvisés. Elle concerne également l'application de ces compositions en tant que revêtements d'articles ou de supports solides, ces derniers constituants eux aussi un objet de l'invention. Des amorceurs cationiques de polymérisation ou de réticulation, e.g. par voie photochimique, de monomères ou de polymères fonctionnels du type polyorganosiloxanes notamment, sont décrits dans la demande de brevet européen NO 0 562 897 au nom de la Demanderesse. Ces photoamorceurs sont constitués par des borates d'onium d'un élément des groupes 15 à 17 de la classification périodique (Chem & Eng 2 2724660 News, Vol 63, N5, 26 du 4 Février 1985) ou d'un complexe organométallique d'un élément du groupe 4 à 10 de la classification périodique (Chem & Eng News, Vol 63, N5, 26 du 4 Février 1985), dont l'entité anionique borate a pour formule: [B Xa Rbl- formule dans laquelle: - a et b sont des nombres entiers allant de 0 à 4 avec a + b = 4, - les symboles X représentent: À un atome d'halogène (chlore, fluor) avec a = 0 à 3, À une fonction OH avec a = 0 à 2, - les symboles R sont identiques ou différents et représentent: À un radical phényle substitué par au moins un groupement électroattracteur ou par au moins 2 atomes d'halogène, À un radical aryle contenant au moins deux noyaux aromatiques éventuellement substitués par au moins un élément ou un groupe électroattracteur. Ces nouveaux sels autoamorceurs représentent un progrès technique notable par rapport aux amorceurs connus de type sels d'onium ou de complexes organométalliques, et en paticulier par rapport à ceux dont l'anion du sel amorceur est SbF6- qui est l'un des seuls qui soient corrects sur le plan des performances catalytiques, mais qui pose de graves problèmes d'utilisation en raison de sa toxicité. Les sels photoamorceurs selon lEP-A-O 562 897 sont employés en association avec un alcool, tel que le méthanol, pour la réalisation de revêtements anti-adhérents sur papier, à partir de monomères époxydés, réticulés par irradiation sous UV. Pour apprécier les performances du photoamorceur, on évalue la réactivité du couple substrat/amorceur et la vitesse de réticulation, au travers de la vitesse de défilement nécessaire au durcissement de la couche enduite sur le papier ainsi qu'au travers du nombre de passages. Les compositions à base de polyorganosiloxanes réticulables à l'aide des borates d'onium selon l'EP-A-0 562 897, sont décrites et revendiquées dans la demande de brevet européen no 0 562 922, également au nom de la Demanderesse. Selon ce dernier document, les systèmes photoamorceurs mis en oeuvre, comportent le borate d'onium et un solvant alcoolique du type méthanol ou éthyle-2-hexanediol. La qualité des revêtements obtenus reflète les performances de ces systèmes photoamorceurs. Et pour apprécier cette qualité de revêtement, on évalue les propriétés anti- adhérentes de la couche de polymère silicone réticulé fixée sur le support. Les résultats mesurés sont acceptables, mais il n'en demeure pas moins que, pour satisfaire aux exigences de productivité des applicateurs, les systèmes amorceurs se doivent d'être de plus en plus 3 2724660 performants. Ils doivent donc permettre d'atteindre des réactivités et des vitesses de réticulation/polymérisation aussi élevées que possible, de manière à pouvoir augmenter les cadences d'enduction. Dans cet état de faits, l'un des objectifs essentiels de la présente invention est de satisfaire aux susdites exigences. Un autre objectif essentiel de l'invention est de fournir des amorceurs performants vis-àvis du plus grand nombre de monomères/polymères, dont notamment les polyorganosiloxanes fonctionnels, réticulables par voie cationique et sous UV. Un autre objectif essentiel de l'invention est de fournir des amorceurs cationiques efficaces mais aussi peu coûteux, faciles à manipuler et peu toxiques. Un autre objectif de l'invention est de fournir des compositions de monomères/polymères organofonctionnels, en particulier de polyorganosiloxanes organofonctionnels, réticulables par voie cationique et sous activation photonique et/ou thermique et/ou par faisceau d'électrons. Un autre objectif de l'invention est de fournir un procédé d'enduction d'articles ou de supports solides à l'aide des susdites compositions, ainsi que les articles à revêtement anti-adhérent réticulé obtenus. Ces objectifs et d'autres sont atteints par l'invention qui concerne, tout d'abord, des amnorceurs de polymérisation et/ou de réticulation par voie cationique et sous activation photochimique et/ou thermique et/ou par faisceaux d'électrons, de monomères et/ou de polymères à groupements organofonctionnels, lesdits amorceurs étant de type de ceux comprenant une quantité catalytique efficace d'au moins un sel d'onium d'un élément des groupes 15 à 17 de la classification périodique (Chem & Eng News, Vol 63, N5, 26 du 4 Février 1985) et/ou d'au moins un complexe organométallique d'un élément des groupes 4 à 10 de la classification périodique (Chem & Eng News, Vol 63, N5, 26 du 4 Février 1985), caractérisés en ce qu'ils comportent au moins un accélérateur de polymérisation et/ou réticulation choisi parmi les solvants organiques donneurs de protons et à caractère aromatique. Ces accélérateurs permettent d'améliorer significativement les performances de réactivité et de cinétique des amorceurs cationiques. Et il est du mérite de la Demanderesse d'avoir pu isoler une famille de solvants organiques particuliers, convenant particulièrement bien à titre d'accélérateur. De préférence, l'accélérateur est formé par au moins un alcool benzylique de formule générale (1) suivante: 4 2724660 (T) _ al OH R0x dans laquelle: - Ro est un groupement électrodonneur ou électroaccepteur, de préférence électroaccepteur et choisi parmi les (cyclo)alkyles, les (cyclo)alcoxyles en C -C12 linéaires ou ramifiés, les aryles, éventuellement substitués de préférence par des halogènes, ou les radicaux du type NO2...... - x est entier compris entre 0 et 5, - et les groupements R étant identiques ou différents entre eux quand x > 1, les formules (I) dans lesquelles x = O ou celles dans lesquelles x > o avec R représentant un groupement méthyle, t-butyle ou isopropyle, étant particulièrement préférées. Cette sous-famille préférée d'accélérateurs de type alcool benzylique, regroupe des composés qui remplissent parfaitement bien la fonction principale visée mais qui ont, en outre, l'avantage d'être très économiques, peu toxiques, facilement manipulables et compatibles avec les sels amorceurs cationiques connus. En pratique, les proportions pondérales entre le ou les sels amorceurs, notamment les borates d'onium, d'une part, et l'accélérateur, d'autre part, exprimées en parties en poids, sont respectivement comprises entre 0,1: 100 et 1: 0,5, de préférence entre 2: 100 et 1: 1, cette dernière proportion étant particulièrement préférée. Conformément à une disposition avantageuse de l'invention, les amorcers comprennent une quantité catalytique efficace d'un borate d'onium * dont l'entité cationique est choisie parmi: 1) les sels d'onium de formule (H) [(Rl)n - A - (R2)m]+ (HI) formule dans laquelle: A représente un élément des groupes 15 à 17 tel que I, S, Se, P, N À RI représente un radical aryle carbocyclique ou hétérocyclique en C6-C20, de préférence phényle, tolyle ou toluyle, ledit radical hétérocyclique pouvant contenir de l'azote, du soufre, comme hétéroéléments.., R2 représente RI ou un radical alkyle ou alkényle linéaire ou ramifié en C1- C30, lesdits radicaux RI et R2 étant éventuellement substitués par un 2724660 groupement alcoxy en C 1-C25, alkyle en C 1-C25, nitro, chloro, bromo, cyano, carboxy, mercapto..., n est un nombre entier allant de 1 à v + 1, v étant la valence de l'élément A, ò m est un nombre entier allant de 0 à v - 1 avec n + m = v + 1, 2) les sels d'oxoisothiochromanium décrits dans la demande de brevet WO-A- /11303, notamment le sel de sulfonium du 2-éthyl-4-oxoisothiochromanium ou de 2-dodécyl-4- oxoisothiochromaniunm, * dont l'entité anionique borate a pour formule (III): [BXa Rb] (Im) formule dans laquelle: - a et b sont des nombres entiers allant de 0 à 4 avec a + b = 4, - les symboles X représentent: * un atome d'halogène (chlore, fluor) avec a = 0 à 3, * une fonction OH avec a = 0 à 2, - les symboles R sont identiques ou différents et représentent: À un radical phényle substitué par au moins un groupement électroattracteur tel que CF3, NO2, CN..., ou par au moins 2 atomes dhalogène (fluor tout particulièrement), * un radical aryle contenant au moins deux noyaux aromatiques, tel que biphényle, naphtyle,... éventuellement substitué par au moins un élément ou un groupement électroattracteur, notamment atome d'halogène (fluor tout particulièrement), CF3, NO2, CN.. Avantageusement, l'entité anionique borate est choisie parmi les anions suivants: [B (C6F5)4]- [B(C6H4CF3)4]- [B(C6H3(CF3)2)4] [(C6F5)2BF2]- [C6F5BF3]- [B (C6H3F2)41] S'agissant de l'entité cationique,qui est avantageusement de type onium, elle est, plus préférentiellement, sélectionnée parmi les cations suivants: [(")2I]+ [C8H17-O-Q-I-cF]+ [(Q-CH3)2 I]+ [C 12 H25-(-I-]+ [(C8H17-O-())2 I]+ [(Q)3 S]+ [(0)2-S-D-O-C8H17]+ [(C-S-(-S-(q)2]+ [(C12H25-(I)2 Il+ Conformément à l'invention, les amorceurs que l'on mettra en oeuvre de façon plus privilégiée, sont les borates d'onium suivants: [(Q-CH3)2 I]+, [B(C6F5)4]- [(Q)2 I]+, [B(C6F5)4]- [Q2I]+, [B(C6H3(CF3)2)4]- 6 2724660 [C12H25-D-I-D]+, [B(C6F5)4]- [(CgH17-O-()2I]+, [B(C6F5)4]- [(C8H17)-O-(D-I-(D)]+, [B(C6F5)4]- [(D)3S]+, [B(C6F5)4]- [(D)2S- Les borates d'onium ou de complexes organométalliques, et plus particulièrement les borates d'onium, entrant dans la formulation du système amorceur selon l'invention sont définis en détail dans les demandes de brevet européens no 0 562 897 et 0 562 922 précitées. Le contenu de celles-ci est incorporé par référence dans le présent exposé. En pratique, les amorceurs suivant l'invention sont préparés de manière très simple par dissolution du borate d'onium ou de complexe organométallique, de préférence d'onium, se présentant sous forme solide (poudre) dans l'accélérateur, avantageusement constitué par un solvant du type alcool benzylique. Selon une alternative concernant le borate d'onium, ce dernier peut être préparé directement dans l'accélérateur, à partir d'un sel (e. g. chlorure) du cation (iodonium) et d'un sel (par exemple de potassium) de l'anion borate. Le système précurseur ainsi obtenu peut être mis en oeuvre, tel quel dans des compositions de monomères/polymères, un polymérisé/réticulé par voie cationique et sous activation, par exemple UV. Selon un autre de ces aspects, la présente invention concerne des compositions à base d'au moins un polyorganosiloxane réticulable par voie cationique et d'au moins un amorceur du type de ceux conformes à l'invention et décrits ci-avant. De préférence, ce polyorganosiloxane présente des groupements organofonctionnels du type époxyde et/ou vinyl éther et il est choisi parmi les polyorganosiloxanes qui sont: -> soit linéaires ou sensiblement linéaires et constitués de motifs de formule (IV), terminés par des motifs de formule (V), -> soit cycliques et constitués par des motifs de formule (IV): R3 R3 II --(--Si----O (IV) Y-Si-O- (V) I 13 y R formules dans lesquelles: À les symboles R3 sont semblables ou différents et représentent: 7 2724660 - soit un radical alkyle linéaire ou ramifié en CI -C6, éventuellement substitué, avantageusement par un ou des halogènes, les radicaux alkyles éventuellement substitués préférés étant: méthyle, éthyle, propyle, octyle et 3,3,3 trifluoropropyle, - soit un radical cycloalkyle en C5-Cg, éventuellement substitué, - soit un radical aryle ou aralkyle, éventuellement substitué: notamment par des halogènes et/ou des alcoxyles, les radicaux phényle, xylyle, tolyle et dichlorophényle étant tout particulièrement sélectionnés, - et, plus préférentiellement encore, au moins 60 % molaire des radicaux R3 étant des méthyles, les symboles Y sont semblables ou différents et représentent: - soit le radical R3, - soit un groupement organofonctionnel réticulable par voie cationique, de préférence un groupement époxyfonctionnel ou vinyloxyfonctionnel, relié au silicium par l'intermédiaire d'un radical divalent contenant, avantageusement, de 2 à atomes de carbone comportant, éventuellement, un hétéroatome, l'un au moins des symboles Y correspondant à un groupement organofonctionnel réticulable par voie cationique. Selon une modalité préférée de l'invention, le polyorganosiloxane comporte de 1 à 10 groupements organofonctionnels par mole. Pour un groupement époxyfonctionne, cela correspond à des taux d'époxyde variant de 20 à 200 meq molaire/100 g de produit. Comme exemples de radicaux divalents reliant un groupement organofonctionnel du type époxy, on peut citer ceux inclus dans les formules (Y) suivantes: -C-CH-- H.o C H3 À --CHO--C H CH3 -(CH2) 0-OCH2CHs.CH2 -(CH2)3 0-CH -CH, o o S'agissant des groupements organofonctionnels du type vinyléther, on peut mentionner, e. g., ceux contenus dans les formules (Y) suivantes: -(CH2)O-- 0-CH=CH2 -(CH)0-R-O-CH=CH2 8 2724660 avec R4 - alkylène linéaire ou ramifié en C1-C12, éventuellement substitué, - ou arylène, de préférence phénylène, éventuellement substitué, de préférence par un à trois groupements alkyles en C 1-C6. Les polyorganosiloxanes linéaires peuvent être des huiles de viscosité dynamique à 25 C, de l'ordre de 10 à 10 000 mPas à 25 C, généralement de l'ordre de à 5 000 mPa.s à 25 C et, plus préférentiellement encore, de 100 à 600 mPa.s à 25 C, ou des gommes présentant une masse moléculaire de l'ordre de 1 000 000. La viscosité dynamique à 25 C, de tous les polymères silicones considérés dans le rpésent exposé, peut être mesurée à l'aide d'un viscosimétre BROOKFIELD, selon la norme AFNOR NFT 76 102 de février 1972. La viscosité dont il est question dans le présent exposé est la viscosité dynamique à 25 C, dite "Newtonienne", c'est-à-dire la viscosité dynamique qui est mesurée, de manière connue en soi, à un gradient de vitesse de cisaillement suffisammnent faible pour que la viscosité mesurée soit indépendante du gradient de vitesse. Lorsqu'il s'agit de polyorganosiloxanes cycliques, ceux-ci sont constitués de motifs (IV) qui peuvent être, par exemple, du type dialkylsiloxy ou alkylarylsiloxy. Ces polyorganosiloxanes cycliques présentent une viscosité de l'ordre de 1 à 5 000 mPa.s. Disposant de cette grande variété de polyorganosiloxanes, il est parfaitement envisageable de mettre en oeuvre un mélange de différents produits de formule (IV) et (V), tels que définis ci-dessus, dans le cadre de l'invention. Les polyorganosiloxanes époxy ou vinyloxyfonctionnels préférés sont décrits notamment dans les brevets DE-A-4 009 889; EP-A-0 396130; EP-A-0 355 381; EP-A-0 105 341; FR-A-2 110 115; FR-A-2 526 800. Les polyorganosiloxanes époxy fonctionnels peuvent être préparés par réaction d'hydrosilylation entre des huiles à motifs Si-H et des composés époxyfonctionnels, tels que vinyl-4 cyclohexèneoxyde, allylglycidyléther. Les polyorganosiloxanes vinyloxyfonctionnels peuvent être préparés par réaction d'hydrosilylation entre des huiles à motifs Si-H et des composés vinyloxyfonctionnels, tels que l'allylvinyléther, l'allylvinyloxyéthoxybenzène... Les polyorganosiloxanes donnés ci-dessus à titre d'exemple sont particulièrement intéressants, dans la mesure o les accélérateurs du type alcool benzylique, conformes à l'invention, se sont avérés être parfaitement solubles dans ces polyorganosiloxanes. Par quantité catalytique efficace de borate d'onium ou de complexes organométalliques, on entend, selon l'invention, la quantité suffisante pour amorcer la 9 2724660 réticulation. Cette quantité est généralement comprise entre 0,01 et 20 parties en poids, le plus souvent entre 0,1 et 8 parties en poids pour réticuler, par voie photochimique, 100 parties en poids de polyorganosiloxanes. Les compositions selon l'invention peuvent comprendre également au moins un photosensibilisateur sélectionné parmi les produits (poly) aromatiques (éventuellement métalliques) et les hétérocycliques, et, de préférence, dans la liste de produits suivants: toluène, pyridine, ferrocène, benzène, thioxanthone, anthacène, benzophénone. Classiquement, les compositions selon l'invention peuvent comprendre, en outre, différents additifs, choisis en fonction de l'application finale visée. Il peut s'agir, par exemple, de charges minérales ou non et/ou de pigments, tels que des fibres synthétiques ou naturelles (polymères) broyées, du carbonate de calcium, du talc, de l'argile, du dioxyde de titane ou de la silice fumée. Cela peut permettre d'améliorer e.g. les caractéristiques mécaniques des matériaux finaux. Les colorants solubles, les inhibiteurs d'oxydation, et/ou tout autre matériau n'interférant pas avec l'activité catalytique du photoamorceur et n'absorbant pas dans la gamme de longueurs d'onde choisie pour la photoactivation, peuvent être ajoutés également à la composition ou mis en oeuvre dans le cadre du procédé selon l'invention. Les compositions selon l'invention peuvent comporter, enfin, d'autres ingrédients, tels que des modulateurs d'adhérence (résines ou polymëres linéaires silicones portant des fonctions vinyle, époxy, vinyléther, alcool...), des agents fongicides, bactéricides et anti-microbiens, des inhibiteurs de corrosion, etc... Ces compositions conformes à l'invention sont préparées, indifféremment, avant (voire même longtemps avant) ou bien encore immédiatement avant l'utilisation. U est à noter que ces compositions sont particulièrement stables au stockage et qu'elles offrent, conformément au procédé de l'invention, des cinétiques de réticulation rapides. En outre, leur état non réticulé, avant exposition au rayonnement lumineux d'activation, offre de grandes facilités de manipulation, d'application ou de mise en place sur différents supports ou autres moules de façonnage. Les compositions selon l'invention sont utilisables telles quelles. Elles sont utiles dans le domaine des revêtements anti-adhérents sur des supports solides de toute nature, tels que les matériaux cellulosiques, plastiques, métalliques ou céramiques, i.a. sur les films, les peintures ou pour l'encapsulation de composants électriques et électroniques, les revêtements pour textiles, ainsi que pour le gainage de fibres optiques. 2724660 Elles sont tout particulièrement intéressantes lorsqu'elles sont utilisées telles quelles pour rendre non adhérent un matériau, tel que des feuilles métalliques, du verre, des matières plastiques ou du papier, à d'autres matériaux auquels il adhérerait normalement. La composition présente, avantageusement, une viscosité ne dépassant pas 5 000 mPa.s, de préférence ne dépassant pas 4 000 mPa.s à 250 C. L'invention vise donc également un procédé permettant de rendre des articles (feuilles par exemple) non adhérents a des surfaces auxquelles ils adhérent normalement, procédé caractérisé en ce qu'il consiste à appliquer une quantité de composition de l'invention, comprise généralement entre 0,1 et 5 g par m2 de surface à enduire et à réticuler la composition par apport d'énergie dont au moins une partie, de préférence la totalité, est fournie par un rayonnement UV. Le rayonnement UV utilisé présente une longueur d'onde comprise entre 200 et 400 nanomètres, de préférence compris entre 254 et 360 nanométres. La durée d'irradiation peut être courte et elle est généralement inférieure à I seconde et est de l'ordre de quelques centièmnes de seconde pour les très faibles épaisseurs de revêtements. La réticulation effectuée est excellente, même en l'absence de tout chauffage. Bien entendu, le couplage de la photoactivation à une thermoactivation, e.g. par chauffage entre 25 et 100 C, n'est pas exclu de l'invention. Bien entendu, on peut régler le temps de durcissement, notamment par le nombre de lampes UV utilisées, par la durée d'exposition aux UV et par la distance entre la composition et la lampe UV. Les quantités de compositions déposées sur les supports sont variables et s'échelonnent, le plus souvent, entre 0,1 et 5 g/m2 de surface traitée. Ces quantités dépendent de la nature des supports et des propriétés antiadhérentes recherchées. Elles sont plus souvent comprises entre 0,5 et 3 g/m2 pour des supports non poreux. La présente invention a également pour objet les articles (feuilles par exemple) constitués d'un matériau solide (métal, verre, matière plastique, papier...) au moins en partie revêtues de la composition ci-dessus décrite, au moins partiellement réticulée. Les exemples suivants sont donnés à titre illustratif et ne peuvent dre considérés comme une limite du domaine et de l'esprit de l'invention. I1l 2724660 EXEMPLES EXEMPLES 1 à 6 I - Matières premières I. 1. Les polyorganosiloxanesfonctionnaliss minus en oeuvre sont des (1, 2-épaxy-4-thyle- cyclohecyO)-polydmthylsiloxanes deformuie: mMe Me me Me Me Si-- Si -O Si-O Si Me Me CH2 Me e - a --b b CH2 PDMS époxydé a et b, donc le taux d'époxy, varient selon les exemples 1 à 7: 15. Exemple 1 comparatif et exemples 2 à 4: a=4,5 b = 115 Exemple 5 comparatif et exemples 6 à 8: EXEMPLES a b 8 110 6 5,3 109 7 8 110 8 6 48 I.2. L'amorceur est un borate d'onium: ke tétraklds (pentafluorophhnyl borate k de yliod de formule: q 3 A, B(C6FS)4 Le cation de ce borate d'onium est préparé selon la méthodologie générale décrite dans les demandes de brevet européen N 0 562 922 et 0 562 897. Concernant rentité anionique borate, on procède de la manière suivante: Le bromopentafluorobenzène (21,3 g, 0,086 mole) et l'éther isopropylique sont chargés, sous atmosphère inerte, dans un ballon de 500 ml équipé d'une agitation mécanique, dun réfrigérant et d'une ampoule de coulée. Le mélange est agité et est refroidi à la température de - 78 C à l'aide d'un bain acétone + glace carbonique. Le n-butyllithium en solution dans l'hexane (1,6 M, 52,3 ml, 0,97 éq) est chargé dan l'ampoule de coulée, puis est additionné en 10 minutes environ. Le mélange est ensuite laissé pendant 30 mn sous agitation à la température de 78 C. L'ampoule de coulée est remplacée par une ampoule de coulée contenant le trichlorure de bore en solution dans l'hexane (1,0 M, 19 ml). Le trichlorure de bore est ajouté en 15 min, puis le mnéange réactionnel est laissé pendant 30 min sous agitation à la température de 78 C. On laisse ensuite revenir à température ambiante le mélange en 1 h environ. On ajoute alors une solution aqueuse saturée en KCI (100 ml). Le mélange est alors biphasique et homogène. L'éther isopropylique est distillé. Le KB(C6F5)4 précite en fin de distillation. Il est récupéré par filtration, puis il est lavé avec une solution saturée en KCI (100 ml) avant d'être séché sous vide à la température de 35 C. On obtient ainsi un produit titrant 97 % en produit attendu, avec un rendement de 99 %. 25. les accélérateurs selon l'invention utilisés sont les alcools benzyliques de formules suivantes: \É CH-OH CH12-OH Ai A2 \ 2 OCH2-OH A3 13 2724660 Le système photoamorceur est préparé par mise en solution du borate d'onium (éventuellement complété par une partie du PDMS epoxydé à mettre en oeuvre), dans l'alcool isopropylique (IPA) pour les exemples 1 et 5 comparatifs et dans l'accélérateur Ai (exemple 2), A2 (exemple 3), ou A3 (exemples 4 et 6 à 8). II. Le mode opératoire général suivi est le suivant: - à 100 parties en poids de PDMS époxydé, - on ajoute 0,9 parties en poids d'une solution de borate d'onium (amorceur 0,3 parties en poids) dans l'alcool isopropylique (exemples comparatifs 1 et 5) ou dans les accélérateurs Ai, A2 et A3 (exemples 2, 3, 4 et 6 à 8 respectivement) (0,6 parties en poids), - on mélange par agitation manuelle pendant 30 mn. mI- Tests HI. 1 Tests de réactivité (Exemples 1 à 4) Les tests de réactivité décrits dans les exemples suivants ont été effectués sur un appareil de mesure de point de gel VNC (vibrating needle curometer), commercialisé par la Société RAPRA Ltd, auquel un dispositif d'irradiation UV a été ajouté. Au cours de la réticulation, l'aiguille du VNC plongée dans le mélange à étudier va rencontrer une résistance qui va se manifester par une diminution de la tension de sortie de l'appareil. On mesure le temps nécessaire pour atteindre une diminution de 10, 50 et 90 % de la tension, pour une épaisseur à polymériser de 2 mm. III. 2 Evaluation des forces de décollement par tests de peldage * Cette évaluation se fait, après la formulation du revêtement silicone, selon lesétapes suivantes: - enduction du mélange sur un film polyester PET 6028 (commercialisé par RHONE POULENC à l'aide d'une barre de Meyer. L'épaisseur déposée peut varier de 1 à 4 p. (taux de dépôt variant de 0, 5 à 3 g / m2), - réticulation de l'enduction sous UV à une longueur d'onde de 360 min avec une puissance de 120 W/cm irradié. - collage de trois types d'adhésifs représentatifs sur le revêtement réticulé: 14 2724660 adhésifs TESA 4154 (caoutchouc) TESA 4651 (caoutchouc) TESA 4970 (acrylique) - mise sous presse (70g/m2) 20 à 24 heures: à froid (22-23o C) pour les adhésifs 4154 et 4970, test FINAT n0 10 a chaud (700 C) pour l'adhésif 4651 test FINAT n 1i1. À Le niveau d'adhérence peut ensuite être évalué par mesure de la force de décollement ou de pelage. Cette force est mesurée par un dynamomètre décollant les adhésifs à la vitesse de 300 mm/min. Le résultat est donné en g/cm. IV. Résultats IV. 1 Rédaivité exemples 1 à 4 Les résultats sont donnés par les courbes de la figure unique annexée. Ces courbes représentent l'évolution de la tension de sortie du VNC en mV en fonction du temps. Le tableau 1 ci-dessous donne les temps en min nécessaires pour atteindre une diminution de 10,50 et 90 % de la tension. TABLEAU 1 DD MMNroN 10% %9% DE LA TENSION ' _____:":_:________ Exemple I 1,75 2,15 2,45 Exemple 2 1,40 1,75 2,20 Exemple 3 1,30 1,70 2,00 Exemple 4 1,30 1,55 1,90 IV. 2 Forces de pelage exemples 5 à 8 Le tableau 2 ci-dessous présente les résultats d'antiadhérence obtenus pour trois adhésifs. 2724660 TABLEAU 2 EXEMPLE TAUX EPOXY en méq molaire/ Adh:sifs __:"'__r__ enSqmolaW::h;'- '-""":'.'...... '-''.,-! g PDMS 4154 49 40 1.. - 94 2,05 15,4 65,00 6 63 0,99 5,48 4,66 7 94 1,72 10,41 20,07 8 126 10,94 23,85 64,51 EXEMPLES 9 A 12: ESSAIS D'ENDUCTION. I. Matières premières et conditions expérimentales * huile silicone = PDMS époxydé dans laquelle a = 8 et b = 110, * photoamorceur= Q Ia O(c6F5)4 * induction sur papier glassine 9564 (commercialisé par la Société SIBILLE). Cette enduction est effectuée comme décrit dans les exemples 5 à 8 ci-dessus, * adhésifs: ce sont les mêmes que pour les exemples 1 à 8 (cf 1I.2 supra), * puissance lampe = 120 W (FUSION TYPE H). II - Résultats 20. Après passage sous la lampe UV, on note la vitesse de défilement en m/min nécessaire au durcissement. De manière connue en soi, on mesure le pourcentage d'extractible correspondant au PDMS non réticulé, présent dans le revêtement d'enduction durci et extractible par solvants. L'analyse pondérale du PDMS extractible s'effectue par spectrométrie IR. À Le protocole de mesure d'antiadhérence est le même que pour les exemples 5 à 8. 16 2724660 Le tableau 3 ci-dessous donne des conditions de tests et les résultats obtenus. TABLEAU 3 :.. -............. - - i:-:-::i: EXEMPLES Acc&atUr Vitesse% _" " Adh:'f:__ n e)xtacbles 4154 4970 - 4l:::1 9 IPA 150 7,4 3,0 10,0 24, 0 AR 150 6,7 2,8 8,2 21,0 11 IPA 200 14,5 2,0 10,0 260 12 A 200 11,7 1,0 8,3 22, 5 Les exemples 9 et 11 sont comparatifs aux exemples 10 et 12. I - Commentaires On trouve, systématiquement, à vitesse égale, des forces d'adhérence plus faibles lorsqu'on utilise l'A3 selon l'invention, ce qui traduit une polymérisation plus complète. De plus, les pourcentages d'extractibles sont plus faibles avec l'A3 selon l'invention, ce qui confirme la meilleure réticulation obtenue par rapport aux témoins IPA. 17 2724660 REVENDICATIONS: 1-Amorceurs de polymérisation et/ou de réticulation par voie cationique et sous activation photochimique et/ou thermique et/ou par faisceaux d'électrons, de monomères et/ou de polymères à groupements organofonctionnels, lesdits amorceurs étant de type de ceux comprenant une quantité catalytique efficace d'au moins un sel d'onium d'un élément des groupes 15 à 17 de la classification périodique et/ou d'au moins un complexe organométallique d'un élément des groupes 4 à 10 de la classification périodique, caractérisés en ce qu'ils comportent au moins un accélérateur de polymérisation et/ou réticulation choisi parmi les solvants organiques donneurs de protons et à caractère aromatique. 2-Amorceurs selon la revendication 1, caractérisé en ce que l'accélérateur est formé par au moins un alcool benzylique de formule générale (1) suivante: _,-OH ( x dans laquelle: - R est un groupement électrodonneur ou électroaccepteur, de préférence électroaccepteur et choisi parmi les (cyclo)alkyles, les (cyclo)alcoxyles en C1-C12 linéaires ou ramifiés, les aryles, éventuellement substitués de préférence par des halogènes, ou les radicaux du type NO2...... - x est entier compris entre 0 et 5, - et les groupements Ro étant identiques ou différents entre eux quand x > 1, les formules (1) dans lesquelles x = O ou x celles dans lesquelles > o et avec Ro représentant un groupement méthyle, t-butyle ou isopropyle, étant particulièrement préférées. 3 -Amorceurs selon la revendication 1 ou la revendication 2 caractérisés: en ce qu'ils comprennent une quantité catalytique efficace d'un borate d'onium dont l'entité cationique est choisie parmi: 1) les sels d'onium de formule (H): [(Rl)n - A- (R2)m]+ (Il) formule dans laquelle: A représente un élément des groupes 15 à 17 tel que I, S, Se, P, N..., 18 2724660 À R1 représente un radical aryle carbocyclique ou hétérocyclique en C6C20, de préférence phényle, tolyle ou toluyle, ledit radical hétérocyclique pouvant contenir de l'azote, du soufre comme hétéroéléments..., À R2 représente R1 ou un radical allcyle ou alkényle linéaire ou ramifié en C1-C30; lesdits radicaux R1 et R2 étant éventuellement substitués par un groupement alcoxy en C1-C25, alikyle en C1-C25, nitro, chloro, bromo, cyano, carboxy, mercapto..., À n est un nombre entier allant de 1 à v + 1, v étant la valence de rélément A, À m est un nombre entier allant de 0 à v - 1 avec n + m = v + 1, 2)- Les sels d'oxoisothiochromanium, notamment le sel de sulfonium du 2éthyi-4- oxoisothiochromanium ou de 2-dodécyl-4-oxoisothiochromanium, et en ce que l'entité anionique borate a pour formule (If): [BXa Rb] (111) formule dans laquelle: - a et b sont des nombres entiers allant de 0 à 4 avec a + b = 4, - les symboles X représentent: * un atome d'halogène (chlore, fluor) avec a = 0 à 3, * une fonction OH avec a = 0 à 2, - les symboles R sont identiques ou différents et représentent: * un radical phényle substitué par au moins un groupement électroattracteur tel que CF3, NO2, CN..., ou par au moins 2 atomes dhalogène (fluor tout particulièrement), * un radical aryle contenant au moins deux noyaux aromatiques tel que biphényle, naphtyle,... éventuellement substitué par au moins un élément ou un groupement électroattracteur, notamment atome d'halogène (fluor tout particulièrement), CF3, NO2, CN... 4 -Amorceurs selon la revendication 3, caractérisés en ce que rentité anionique borate est: [B (C6F5)41- [B(C6H4CF3)4]- [B(C6H3(CF3)2)41- [(C6F5)2BF2]- [C6F5BF3]- [B (C6H3F2)4]- -Amorceurs selon la revendication 3 ou 4, caractérisés en ce que rentité cationique est du type onium et, de préférence, est choisie parmi les entités suivantes: [((I)2I]+ [C8H17-O-(I-I-]+ [((1-CH3}2 Il+ rICI H5 c-T--(ml+ I'(CoI41 -m-:)2 1+ 19 2724660 [OD-S-"I-S-(0I)2]+ [(C 12H25-O)2 I]+ 6 -Amorceurs selon l'une quelconque des revendications 3 à 5, caractérisés en ce que le borate d'onium est: [(D-CH3)2 I]+, [B(C6F5)4] [(I)2 I+, [B(C6F5)4]- [(2I], [B(C6H3(CF3)2)4]- [C 12H25-I-I-(I]+, [B(C6F5)4]- [(C8H17-O-O)2I]+, [B(C6F5)4] [(C8H17)-O-(D-I-(')]+, [B(C6F5)4] ' [(D)3S]+, [B(C6F5)4]- [(I>)2S-ID-O-C8H17]+, [B(C6H4CF3)4]- [(C12H25-c)2I]+, [B (C6F5)4] 7 Compositions à base d'au moins un polyorganosiloxane réticulable par voie cationique et d'au moins un amorceur selon l'une quelconque des revendications 1 à 6. 8-Compositions selon la revendication 7, caractérisées en ce que le polyorganosiloxane présente des groupements organofonctionnels du type époxyde et/ou vinyl éther et en ce qu'il est choisi parmi les polyorganosiloxanes qui sont: soit linéaires ou sensiblement linéaires et constitués de motifs de formule (V), terminés par des motifs de formule (V), soit cycliques et constitués par des motifs de formule (IV): R3 R3 -(-S i-O---)-- (IV) Y-Si-O- (V) I 13 y R formules dans lesquelles: les symboles R3 sont semblables ou différents et représentent: - soit un radical alkyle linéaire ou ramifié en C1-C6, éventuellement substitué, avantageusement par un ou des halogènes, les radicaux alkyles éventuellement substitués préférés étant: méthyle, éthyle, propyle, octyle et 3,3,3 trifluoropropyle, - soit un radical cycloalkyle en C5-C8, éventuellement substitués, - soit un radical aryle ou aralkyle, éventuellement substitué: notamment par des halogènes et/ou des alcoxyles, les radicaux phényle, xylyle, tolyle et dichlorophényle étant tout particulièrement sélectionnés, - et, plus préférentiellement encore, au moins 60 % molaire des radicaux R3 étant des méthyles. À les symboles Y sont semblables ou différents et représentent: - soit le radical R3, 2724660 - soit un groupement organofonctionnel réticulable par voie cationique, de préférence un groupement epoxyfonctionnel ou vinyloxyfonctionnel, relié au silicium par l'intermédiaire d'un radical divalent contenant, avantageusement, de 2 i atomes de carbone comportant, éventuellement, un hétéroatome, l'un au moins des symboles Y correspondant à un groupement organofonctionnel réticulable par voie cationique. 9 - Compositions selon la revendication 8, caractérisées en ce que le polyorganosiloxane comporte de 1 à 10 groupements organofonctionnels par mole. - Compositions selon la revendication 8 ou 9, caractérisées en ce que ledit polyorganosiloxane est linéaire et présente une viscosité à 25 C de rordre de 10 à 10.000 mPa.s. 11 - Procédé pour rendre des articles non adhérents à des surfaces auxquelles ils adhéreraient normalement, caractérisé en ce que l'on applique entre 0,1 et 5 g par m2 de surface dudit article à enduire de composition faisant l'objet de l'une quelconque des revendications 7 à 10 et on réticule ladite composition par voie photochimique et/ou thermique et/ou sous faisceau d'électrons. 12 - Procédé selon la revendication 11, caractérisé en ce que l'opération de réticulation est réalisée par photoactivation à l'aide d'un rayonnement UV de longueur d'onde de l'ordre de 200 à 400 namomêtres, ladite photoactivation étant éventuellement couplée à une thermoactivation. 13 - Articles au moins en partie revêtus d'au moins un film comprenant une composition selon l'une quelconque des revendications 7 à 10 au moins partiellement réticulée.